(57)【要約】  寸法変化の異方性が少なく、且つ、反り・ねじれのない、電子・電気分野で使用されるプリント配線板の製造に適したガラスクロス、該ガラスクロスを使用したプリプレグ、及び該ガラスクロスを用いたプリント配線板を提供する。本発明に係るガラスクロスは、タテ糸及びヨコ糸が１．８×１０−６ｋｇ／ｍ以上１４×１０−６ｋｇ／ｍ以下のガラスヤーンで構成され、該タテ糸の平均フィラメント径に対する該ヨコ糸の平均フィラメント径の（ヨコ／タテ)比が１．０１以上１．２７未満であり、かつ、厚さが１０μｍ以上４０μｍ以下であることを特徴とする。【特許請求の範囲】
【請求項１】
タテ糸及びヨコ糸が１．８×１０−６ｋｇ／ｍ以上１４×１０−６ｋｇ／ｍ以下のガラスヤーンで構成され、該タテ糸の平均フィラメント径に対する該ヨコ糸の平均フィラメント径の（ヨコ／タテ)比が１．０１以上１．２７未満であり、かつ、厚さが１０μｍ以上４０μｍ以下であることを特徴とするガラスクロス。
【請求項２】
タテ糸及びヨコ糸が１．８×１０−６ｋｇ／ｍ以上８×１０−６ｋｇ／ｍ以下のガラスヤーンで構成される、請求項１に記載のガラスクロス。
【請求項３】
タテ糸の平均フィラメント径に対するヨコ糸の平均フィラメント径の（ヨコ／タテ)比が１．０１以上１．２０未満である、請求項１に記載のガラスクロス。
【請求項４】
タテ糸のフィラメント数に対するヨコ糸のフィラメント数の（ヨコ／タテ)比が０．８以上１．２以下である、請求項１に記載のガラスクロス。
【請求項５】
タテ糸の体積に対するヨコ糸の体積の（ヨコ／タテ)比が０．７５以上１．１５以下である、請求項１に記載のガラスクロス。
【請求項６】
ガラスクロスの幅２５ｍｍ当り５Ｎの荷重をヨコ糸方向にかけた際に生じるヨコ糸方向の伸び率と、該荷重をタテ糸方向にかけた際に生じるタテ糸方向の伸び率が共に０．２５％以下であり、且つ、タテ糸方向の伸び率に対するヨコ糸方向の伸び率の比（ヨコ／タテ比）が０．５以上１．３以下である、請求項１に記載のガラスクロス。
【請求項７】
請求項１〜６のいずれか１項に記載のガラスクロスと半硬化状態のマトリックス樹脂を含むプリント配線板用プリプレグ。
【請求項８】
請求項７に記載のプリント配線板用プリプレグを用いて作製されたプリント配線板。
【発明の詳細な説明】
【技術分野】
【０００１】
本発明は、電子・電気分野で使用されるプリント配線板に用いられるガラスクロス、該ガラスクロスを使用したプリプレグ、及び該ガラスクロスを用いたプリント配線板に関する。
【背景技術】
【０００２】
プリント配線板の多くは、通常、ガラスクロス等の基材にエポキシ樹脂等の熱硬化性樹脂を含浸・乾燥してプリプレグとし、該プリプレグを単数又は複数枚重ねるとともに必要に応じて銅箔を重ねた後に加熱加圧成形して積層板とし、次いで該積層板にフォトリソグラフィー及びエッチング又はメッキによって銅箔からなる回路パターンを形成する方法によって製造される。【０００３】
さらに、上述のプリント配線板をコア基板とし、その表層にプリプレグを重ねると共に、さらにその外側に銅箔を重ね、これを加熱加圧成形して多層板とし、次いで多層板表面に回路形成する逐次成型法により多層プリント配線板が製造される。【０００４】
一方、近年のデジタル機器の高機能、小型軽量化のために、使用されるプリント配線板にもさらなる小型化及び薄型化や高密度化が要求されている。そのための手法として、基材として用いられるガラスクロスを薄地化するとともに、逐次成型法によるビルドアップ多層プリント配線板の層数を増大させることにより、高密度化を達成しようとしている。ここで、ガラスクロスの厚さとしては、プリント配線板への多層化・薄型化の要求から、４０μｍから１０μｍにまで薄くすることが求められている。【０００５】
一般に、上述のプリント配線板の製造過程では、積層工程の熱と圧力により、また、回路パターン形成工程において銅箔の一部がエッチアウトされることにより、銅張り積層板の寸法変化、及び反り・ねじれが発生することが知られている。
しかしながら、４０μｍ以下の薄地ガラスクロスは、厚地ガラスクロスに比べてＸ−Ｙ面方向の機械的強度が弱く、その異方性も大きい。また、目曲がりや目ズレも生じやすい。このため、４０μｍ以下のガラスクロスを用いた銅張り積層板の加工では、厚地ガラスクロスに比べ、寸法変化の異方性や、反り・ねじれの問題が著しく発生しやすいという問題を抱えていた。【０００６】
ガラスクロスのＸ−Ｙ面方向の機械的強度の向上、及びその異方性を改善する方法としては、（１）タテ方向、ヨコ方向のガラス充填量を同等にしてガラス糸の剛性による補強効果を同等にする方法、（２）タテ糸とヨコ糸の織密度、織り縮み率等を適化して補強効果のバランスを改善する方法、（３）開繊加工により糸間隔を狭くし糸同士の拘束性を高める方法等が提案されている。【０００７】
（１）タテ方向、ヨコ方向のガラス充填量を同等にしてガラス糸の剛性による補強効果を同等にする方法としては、以下の特許文献１に開示されているように、タテ糸方向とヨコ糸方向に同一種類の糸を同じ織り密度で打ち込んだ織物構造とする方法が知られている。
しかしながら、一般にガラスクロスは、タテ糸方向に張力が作用した状態で長尺ものとして生産されるため、タテ糸とヨコ糸とで同一種類の糸が同じ織り密度となるよう製織したとしても、張力が作用するタテ糸に比べ、張力が作用しないヨコ糸のうねりが大きくなる傾向にある。その結果、寸法変化に異方性が生じる原因となる。また、プレプリグを作製する際にもタテ糸方向に張力が作用した状態で樹脂が含浸・乾燥されるため、張力の大きさにもよるが、タテ糸方向のうねりは幾分解消されるため、ヨコ糸方向とのうねり状態の差は大きくなり、補強効果の差は広がる傾向にある。更に、厚さ４０μｍ以下の薄地のガラスクロスでは、構成するガラス糸が細くて剛性が弱いため、製織時やプリプレグ作製時にタテ糸方向にかかる張力の異方性に対する影響が、薄型化に伴い大きくなり、寸法変化の異方性の問題はより大きく現れる問題がある。したがって、タテ糸方向、ヨコ糸方向のガラス充填量を同等にする方法は、特に厚さ４０μｍ以下の薄地のガラスクロスにおいて、寸法変化の異方性を改善するには不十分であった。【０００８】
（２）タテ糸とヨコ糸の織密度、織り縮み率等を制御して補強効果のバランスを改善する方法としては、以下の特許文献２に、比較的太い糸を多く打込んだガラスクロス、以下の特許文献３〜５に、織り密度と織り縮み率のバランスを適化したガラスクロス、以下の特許文献６に、タテ糸とヨコ糸とを同程度に開繊して断面形状とうねり状態とを同等としたガラスクロス、そして以下の特許文献７〜９にヨコ糸がタテ糸より太い糸で構成されたガラスクロスが開示されている。【０００９】
特許文献２に記載されたガラスクロスは、６６tex（フィラメント径９μｍ、フィラメント数４００本）以上の太い糸を４０本／２５ｍｍと多く打込んだ高布重量のガラスクロスであり、ガラス量を多くすることで全体の補強効果が高まることが開示されている。
しかしながら、特許文献２に開示されているガラスクロスは高布重量とするために太い糸を多く打込むので、ガラスクロスの厚さは、特許文献２の実施例１〜６に開示されているように１７８〜１８３μｍと比較的厚いものである。【００１０】
厚さ４０μｍ以下の薄地のガラスクロスでは、ガラス糸の打込み密度を多くしてガラス量を多くしても、厚地のガラスクロス並みに剛性を上げることはできず、寸法安定性、及びその異方性を改善するのは困難である。近年、厚さ４０μｍ以下の薄地のガラスクロスの剛性向上を目的に、ガラス糸の打込み量を上げる試みが多くなされているが、寸法安定性の異方性を改善するには至っていないのが現状である。【００１１】
特許文献３〜５に記載されたガラスクロスは、フィラメント径９μｍ又は７μｍの糸を用い、タテ糸とヨコ糸の間隔が狭く、且つ、タテ糸方向とヨコ糸方向の織り密度と織り縮み率が適化されたガラスクロスであり、ガラス糸間の隙間に存在する樹脂量が少なく樹脂の硬化収縮によるバラツキが低減されること、タテ糸方向とヨコ糸方向の織り縮みが適当なため、タテ糸方向とヨコ糸方向の補強効果が等しくなることが開示されている。
しかしながら、特許文献３〜５のガラスクロスは、フィラメント径９μｍ又は７μｍと太い糸を用いているため、ガラスクロスの厚さがこれら特許文献の実施例に開示されているように、９０μｍ以上と比較的厚いものである。通常、ガラスクロスの厚さを４０μｍ以下の薄地にするには、フィラメント径５μｍ以下の細い糸を使う必要がある。フィラメント径５μｍ以下の細い糸は剛性が小さいため、製織時にタテ糸方向にかかる張力によりタテ糸の織り縮み率は小さく、逆にヨコ糸の織り縮み率が大きくなる傾向にあり、タテ方向とヨコ方向の補強効果が同等になるように織り縮み率を適化するのは困難であった。【００１２】
特許文献６に記載されたガラスクロスは、タテ糸及びヨコ糸が同一種類のヤーンで構成された厚さ１０μｍ以上５０μｍ以下のガラスクロスであり、無張力に近い状態で開繊処理されるために、タテ糸とヨコ糸の断面形状及びうねり状態が同等なガラスクロスである。該ガラスクロスは、幅２５ｍｍ当り２５〜１００Ｎの範囲内の荷重をヨコ糸方向に加えた時のヨコ方向伸び率に対する該荷重をタテ糸方向に加えた時のタテ糸伸び率の比が０．８以上１．２以下であり、一定引張り応力下における伸び量がタテとヨコで同等なため、ＸＹ方向の異方性を改善できることが開示されている。【００１３】
しかしながら、無張力に近い状態で開繊処理を試みたとしても、少なからず搬送方向（タテ糸方向）には張力がかかるため、タテ糸とヨコ糸のうねり状態を同じにするのは難しい。幅２５ｍｍ当り２５〜１００Ｎの引張り張力下における伸び量をタテとヨコで同等にすることができたとしても、更に小さい荷重領域（例えば５Ｎ）での伸び率をタテとヨコで同等にするのは困難であり、寸法変化の異方性の改善に関して満足のいくものではなかった。また、無張力に近い状態、すなわちガラスクロスが保持されていない状態で、物理的な力が加わるため、特に薄地のガラスクロスでは目曲がりや目ズレ等が発生し易く、積層板の反り・ねじれの原因となるという問題もある。【００１４】
特許文献７に記載されたガラスクロスは、ヨコ糸のモノフィラメント径がタテ糸のモノフィラメント径より太く９．５μｍ以上であり、ヨコ糸／タテ糸の重量比が０．８以上１．２以下、重量２００〜２３０ｇのガラスクロスである。特許文献７には、該ガラスクロスは、モノフィラメント径が太い糸を使うことで座標ズレを極小化でき、且つ、ヨコ糸にタテ糸よりフィラメント径の大きい糸を用いることで座標ズレを大きくすることなく異方性をなくせることが開示されている。【００１５】
また、特許文献８に記載されたガラスクロスは、タテ糸がフィラメント径９μｍ、フィラメント数４００本、ヨコ糸がフィラメント径９μｍを超え１０．５μｍ以下、フィラメント数４００本であり、タテ糸とヨコ糸の２５ｍｍ当たりの打込み本数の比率が１．０〜１．４以下、重量１８０〜２５０ｇ／ｍ２のガラスクロスである。該ガラスクロスは、上述の範囲の太いヤーンを用い、且つ、タテ糸とヨコ糸の太さを上述の範囲で相違させることによって、反りやねじれの発生が抑制されることが示されている。【００１６】
また、特許文献９に記載されたガラスクロスは、ヨコ糸の番手がタテ糸の番手より大きく、タテ糸番手とタテ糸織り密度の積をヨコ糸番手とヨコ糸織り密度の積で除した値が０．８以上１．２以下のガラスクロスである。該ガラスクロスは、ヨコ糸の番手を大きくすることでタテ糸のうねりの回数が減少するため、タテ糸方向とヨコ糸方向の補強効果がほぼ等しくなり、プリント配線板の反りねじれが低減されること、タテ糸ヨコ糸ともに６０ｔｅｘ以上の太いヤーンを用いる時にその効果が大きいことが開示されている。【００１７】
特許文献７〜９に記載されたヨコ糸がタテ糸より太い糸で構成されたガラスクロスは、プリント配線板の寸法安定性又は反り・ねじれを改善できることが開示されているが、何れも補強効果を高めるために６０ｔｅｘ以上の太いヤーンが用いられている。太いガラス糸で構成されたガラスクロスはそのうねり構造が大きく、引張り応力が付加された際の伸び量が大きくなる傾向があるため、プリント配線板の寸法変化は大きいものとなり、このため寸法変化のバラツキや異方性が大きくなり易い点で十分なものではなかった。【００１８】
また、特許文献７〜９に記載されたガラスクロスでは、上述のとおり６０ｔｅｘ以上の太いヤーンが用いられているため、ガラスクロスの厚さは比較的厚くなってしまい（特許文献７の実施例１と２では１８８μｍ、特許文献８の実施例１〜３では１８０μｍ、特許文献９の実施例１〜５では１８０〜２５０μｍのガラスクロスが開示されている）、本願発明の目的である１０〜４０μｍの薄地ガラスクロスの寸法安定性を改善できるものではなかった。【００１９】
ＩＣＰ登録のガラスクロスにも、タテ糸よりヨコ糸の方が太いガラスクロスとして、１６５１（タテ糸Ｇ１５０、ヨコ糸Ｇ６７、厚さ１３５μｍ）、２１２５（タテ糸Ｅ２２５、コ糸Ｇ１５０、厚さ９１μｍ）、２１５７（タテ糸Ｅ２２５、ヨコ糸Ｇ７５、厚さ１３０μｍ）、２１６５（タテ糸Ｅ２２５、ヨコ糸Ｇ１５０、厚さ１０１μｍ）、２１６６（タテ糸Ｅ２２５、ヨコ糸Ｇ７５、厚さ１４０μｍ）、７６３５（タテ糸Ｇ７５、ヨコ糸Ｇ５０、厚さ２０１μｍ）、７６４２（タテ糸Ｇ７５、ヨコ糸Ｇ３７、厚さ２５４μｍ）、１６５７（タテ糸Ｇ１５０、ヨコ糸Ｇ６７、厚さ１５０μｍ）、３１３３（タテ糸Ｅ２２５、ヨコ糸Ｇ１５０、厚さ８１μｍ）、３３２３（タテ糸ＤＥ３００、ヨコ糸Ｅ２２５、厚さ８６μｍ）、７６４０（タテ糸Ｇ７５、ヨコ糸Ｇ５０、厚さ２４９μｍ）、７６６９（タテ糸Ｇ７５、ヨコ糸Ｇ６７、厚さ１７８μｍ）、７６８８（タテ糸Ｇ７５、ヨコ糸Ｇ６７、厚さ１９０μｍ）、１１６５（タテ糸Ｄ４５０、ヨコ糸Ｇ１５０、厚さ１０１μｍ）、３１３２（タテ糸Ｄ４５０、ヨコ糸Ｅ２２５、厚さ７１μｍ）があるが、何れもヨコ糸にフィラメント径７μｍの太い糸を用いた厚さ７０μｍ以上の厚地ガラスクロスばかりである。ヨコ糸にタテ糸より太いガラス糸を用いると、厚さを薄くすることが困難であり、表面の平滑性にも欠け、更には、タテ方向とヨコ方向のガラス糸の剛性が異なるため寸法安定性や熱膨張率などの補強効果に異方性が生じる傾向にあることが知られており、通常、４０μｍ以下の薄地ガラスクロスにはタテ糸とヨコ糸に同じガラス糸が用いられているのが現状である。【００２０】
タテ糸とヨコ糸が異なる太さの糸で構成されたガラスクロスは、上記の他にも、以下の特許文献１０〜１５に開示されているが、何れもプリント配線板の寸法安定性とその異方性が改善されるものではなかった。【００２１】
（３）開繊加工により糸間隔を狭くし糸同士の拘束性を高めたガラスクロスは、以下の特許文献１６〜１９に開示されている。これら特許文献に開示されているガラスクロスは、ガラス糸とガラス糸の隙間が小さくそのバラツキも小さいため、該隙間に存在する樹脂の硬化収縮のバラツキが低減されること、及びタテ糸とヨコ糸の接触面積が大きくお互いの糸が拘束されているため硬化収縮に対する抵抗が大きいことにより、寸法安定性の効果が得られるものである。
しかしながら、タテ糸方向とヨコ糸方向の機械的強度や伸び特性は、糸の剛性やうねりの状態にも影響をうけるため、開繊処理により糸間隔を狭くするだけでは、寸法変化率の異方性改善に対して十分な効果が得られるものではなかった。【００２２】
以上のように、寸法変化の異方性が少なく、且つ、反り・ねじれのないプリント配線板を精度良く製造できる４０μｍ以下のガラスクロスは、現在に至るまで得られていないのが現状であり、このようなガラスクロスが切望されている。
【先行技術文献】
【特許文献】
【００２３】
【特許文献１】特開昭６２−８６０２９号公報
【特許文献２】特開平１１−１５８７５２号公報
【特許文献３】特開平９−３１６７４９号公報
【特許文献４】特開平１０−３７０３８号公報
【特許文献５】特開平１１−１０７１１２号公報
【特許文献６】特許第３８９７７８９号公報
【特許文献７】特開平５−６４８５７号公報
【特許文献８】特開平５−５２４３号公報
【特許文献９】特開平７−２９２５４３号公報
【特許文献１０】特開平１０−２４５７４３号公報
【特許文献１１】特開２００５−１２６８６２号公報
【特許文献１２】特許第３３２４９１６号公報
【特許文献１３】特開２００３−１７１８４８号公報
【特許文献１４】特開２００２−３３９１９１号公報
【特許文献１５】特開平９−１４３８３７号公報
【特許文献１６】特許第４２００５９５号公報
【特許文献１７】特開２００５−２１３６５６号公報
【特許文献１８】特許第３５７８４６６号公報
【特許文献１９】特開平１１−１０７１１１号公報
【発明の概要】
【発明が解決しようとする課題】
【００２４】
前記した状況の下、本発明が解決しようとする課題は、プリント配線板の寸法変化の異方性、及び反り・ねじれの低減を可能とする、厚さ４０μｍ以下のガラスクロス、該ガラスクロスを使用したプリプレグ、並びに該プリプレグを使用したプリント配線板用基板を提供することである。
【課題を解決するための手段】
【００２５】
本発明者らは、かかる課題を解決すべく、タテ糸とヨコ糸から構成されるガラスクロスの織物構造がプリント配線板の寸法変化に及ぼす影響に着目して鋭意検討し、実験を重ねた結果、ヨコ糸にタテ糸よりフィラメント径の太いガラス糸を用い、そのフィラメント比を特定範囲とすることによって、引張り荷重がかかった際の歪と、そのヨコ／タテ比が特定範囲となり、厚さ４０μｍ以下の薄地のガラスクロスにおいてもタテ糸方向及びヨコ糸方向の伸び率の異方性が改善されることを見出し、かかる知見に基づき本発明を完成するに至った。【００２６】
すなわち、本発明は以下の通りのものである。
［１］タテ糸及びヨコ糸が１．８×１０−６ｋｇ／ｍ以上１４×１０−６ｋｇ／ｍ以下のガラスヤーンで構成され、該タテ糸の平均フィラメント径に対する該ヨコ糸の平均フィラメント径の（ヨコ／タテ)比が１．０１以上１．２７未満であり、かつ、厚さが１０μｍ以上４０μｍ以下であることを特徴とするガラスクロス。【００２７】
［２］タテ糸及びヨコ糸が１．８×１０−６ｋｇ／ｍ以上８×１０−６ｋｇ／ｍ以下のガラスヤーンで構成される、前記［１］に記載のガラスクロス。【００２８】
［３］タテ糸の平均フィラメント径に対するヨコ糸の平均フィラメント径の（ヨコ／タテ)比が１．０１以上１．２０未満である、前記［１］又は［２］に記載のガラスクロス。【００２９】
［４］タテ糸のフィラメント数に対するヨコ糸のフィラメント数の（ヨコ／タテ)比が０．８以上１．２以下である、前記［１］〜［３］のいずれかに記載のガラスクロス。【００３０】
［５］タテ糸の体積に対するヨコ糸の体積の（ヨコ／タテ)比が０．７５以上１．１５以下である、前記［１］〜［４］のいずれかに記載のガラスクロス。【００３１】
［６］ガラスクロスの幅２５ｍｍ当り５Ｎの荷重をヨコ糸方向にかけた際に生じるヨコ糸方向の伸び率と、該荷重をタテ糸方向にかけた際に生じるタテ糸方向の伸び率が共に０．２５％以下であり、且つ、タテ糸方向の伸び率に対するヨコ糸方向の伸び率の比（ヨコ／タテ比）が０．５以上１．３以下である、前記［１］〜［５］のいずれかに記載のガラスクロス。【００３２】
［７］前記［１］〜［６］のいずれかに記載のガラスクロスと半硬化状態のマトリックス樹脂を含むプリント配線板用プリプレグ。【００３３】
［８］前記［７］に記載のプリント配線板用プリプレグを用いて作製されたプリント配線板。
【発明の効果】
【００３４】
本発明によれば、タテ糸方向及びヨコ糸方向の伸び率の異方性が改善された、目曲がりや目ズレの少ない、４０μｍ以下のガラスクロスを提供することができる。該ガラスクロスを使用することで、寸法変化の異方性が小さく、反り・ねじれが少ない、薄型のプリント配線板を提供することができる。
【図面の簡単な説明】
【００３５】
【図１】１０００タイプの伸び特性の測定結果を示すグラフである。
【図２】１０１７タイプの伸び特性の測定結果を示すグラフである。
【図３】１０２７タイプの伸び特性の測定結果を示すグラフである。
【図４】１０３７タイプの伸び特性の測定結果を示すグラフである。
【図５】１０６７タイプの伸び特性の測定結果を示すグラフである。
【図６】実施例３（ガラスクロスＣ）の伸び特性の測定結果を示すグラフである。
【図７】実施例８（ガラスクロスＨ）の伸び特性の測定結果を示すグラフである。
【発明を実施するための形態】
【００３６】
以下、本願発明を詳細に説明する。
プリント配線板の寸法変化を小さくし、そのタテ・ヨコ異方性を小さくするには、補強材であるガラスクロスの引張り応力に対する耐性を強くし、同時にそのタテ・ヨコ異方性を小さくする方法が有効である。ガラスクロスは織物構造をしていることから、Ｘ−Ｙ面の一方向の張力に対して伸びる特性を有しているが、その伸び量は、構成するガラス糸の剛性に由来する補強効果に加え、ガラス糸のうねり状態に依存するところが大きい。したがって、ガラスクロスを構成するガラス糸の剛性と糸のうねりのバランスを調整し、Ｘ−Ｙ面の伸び特性を適切化することが、プリント配線板の寸法安定性を改善する方法の１つであるといえる。
【００３７】
図１〜５に、従来の薄地ガラスクロスとしてプリント配線板に多く利用されている１０００（厚さ１２μｍ）、１０１７（厚さ１４μｍ）、１０２７（厚さ１９μｍ）、及び１０３７（厚さ２７μｍ）、１０６７（厚さ３５μｍ）タイプのガラスクロスについて、伸び特性の測定結果を示す。なお、これらに代表される４０μｍ以下の薄地ガラスクロスは、フィラメント径５μｍ以下の細い糸で構成され、且つ、タテ糸とヨコ糸は同じフィラメント径のガラス糸で構成されているが、これは、（１）タテ糸、ヨコ糸ともに細い糸を用いて薄いガラスクロスを得る（タテ糸とヨコ糸の太さが異なると、ガラスクロスの厚さは、太い方の糸に引っぱられ厚くなる）、（２）表面平滑性を上げる、（３）タテ糸とヨコ糸に剛性の同じガラス糸を用いて、寸法安定性や熱膨張率などの補強効果をタテ糸方向とヨコ糸方向で同じにする、等の目的によるものである。
【００３８】
図１〜５から分かるように、従来の薄地ガラスクロスは同じ引張り荷重をかけた際にヨコ糸方向がタテ糸方向より大きく伸びる特徴を有しており、その比は荷重５Ｎの時に１０００、１０１７、１０２７、１０３７、１０６７タイプで、それぞれ、１．３１、１．５０、１．４４、１．７９、１．５０と大きいものであった。これは、従来ガラスクロスが、タテ糸とヨコ糸に同じガラス糸を用いているにもかかわらず、ヨコ糸がタテ糸よりもうねり状態が大きいことに由来するものである。このようなうねり状態の差は、前述した通り、タテ糸は製織時に張力で保持されているためうねりが生じ難く、一方、タテ糸が張力で保持されうねり難い分、ヨコ糸が大きくうねりを生じるために起こるものである。すなわち、従来技術のガラスクロスは、ヨコ糸方向が同じ引張り応力で伸びやすい特性を有している。このため、プリント配線板加工時の寸法変化に対する補強効果はヨコ糸方向が弱くなる傾向にあり、寸法変化に異方性が生じるという問題があった。
【００３９】
上述の従来の薄地ガラスクロスに対し、本発明の薄地ガラスクロスはヨコ糸方向の伸び率がタテ糸方向の伸び率と同等以上に小さいのが特徴であり、タテ糸方向の伸び率に対するヨコ糸方向の伸び率の好ましい（ヨコ／タテ)比は０．５以上１．３以下である。タテ糸方向の伸び率に対するヨコ糸方向の伸び率の（ヨコ／タテ）比の好ましい範囲は０．６以上１．２以下であり、より好ましい範囲は０．７以上１．１以下である。図６と７に、本願発明のガラスクロスの一例として実施例３（厚さ１９μｍ）、実施例８（厚さ２９μｍ）の伸び特性測定結果を示す。タテ糸方向の伸び率に対するヨコ糸方向の伸び率の（ヨコ／タテ)比は、それぞれ、１．０９と１．０６であり、タテ糸方向とヨコ糸方向の伸び特性が同等である。
【００４０】
ここで、伸び率とは以下のようにして求めた値である。
ガラスクロスにタテ糸方向又はヨコ糸方向に張力をかけた際の伸び量を、ＪＩＳ  Ｒ３４２０のガラス試験一般試験法、７．４引張り強さの項に記載された方法を準用して測定する。該ＪＩＳ規定の方法では、幅約３０ｍｍ、長さ約２５０ｍｍの試験片を織物のタテ糸方向とヨコ糸方向から採り、該試験片の両端部の糸をほぐし幅約２５ｍｍとし、約１５０ｍｍのつかみ間隔を確保してつかみ部に取り付け、引張り速度約２００ｍｍ／ｍｉｎで引っ張り、破断時の荷重を求める。本発明においては、測定精度を向上させるために引っ張り速度を約１０ｍｍ／ｍｉｎとし、採取する試験片の幅を約３５ｍｍ、長さを約１７５ｍｍ、つかみ間隔を７５ｍｍとした以外は上記ＪＩＳ規定の方法と同一の条件で引っ張り試験を行い、ガラスクロスの幅２５ｍｍ当り荷重が５Ｎ作用した際の変位量を求め、下記式（１）：
伸び率＝｛（荷重時の間隔−無荷重時の間隔）／無荷重時の間隔｝×１００
を用いて求めた値を「伸び率」と定義する
【００４１】
タテ糸方向の伸び率に対するヨコ糸方向の伸び率の（ヨコ／タテ)比が上述の範囲にあると、タテ糸方向とヨコ糸方向の補強効果が同等となり、積層板の寸法収縮率の等方性を確保することができるため好ましい。
また、本発明の薄地ガラスクロスはヨコ糸方向の伸び率とタテ糸方向の伸び率とが共に小さいことも特徴であり、ヨコ糸方向とタテ糸方向の好ましい伸び率はともに０．２５％以下であり、より好ましい伸び率は０．２４％以下であり、更に好ましい伸び率は０．２３％以下である。ヨコ糸方向とタテ糸方向の伸び率がともに０．２５％以下であると、ヨコ糸方向、タテ糸方向ともに、プリント配線板の寸法変化を小さく抑えることができるので好ましい。ヨコ糸方向とタテ糸方向の伸び率は小さい方がプリント配線板の寸法変化を小さく抑えることができて好ましいが、ガラスクロスが織物構造である以上、下限はせいぜい０．１％である。
【００４２】
次に、上述の特性を有する本発明の薄地ガラスクロスについて説明する。
まず、本発明のガラスクロスは、厚さが１０μｍ以上４０μｍ以下である。ガラスクロスの厚さが４０μｍより薄いと、目的の厚さのプリント配線板が得られるので好ましい。強度の観点からガラスクロスの厚さは１０μｍより厚いことが好ましい。厚さ１０μｍ以上４０μｍ以下の範囲において、実用上問題のない強度を有し、且つ、プリント配線板の薄型化の要求に合致するガラスクロスが得られるので好ましい。
【００４３】
次に、本発明のガラスクロスを構成するタテ糸及びヨコ糸は、１．８×１０−６ｋｇ以／ｍ上１４×１０−６ｋｇ／ｍ以下のガラス糸であり、好ましくは２．２×１０−６ｋｇ以／ｍ上８．０×１０−６ｋｇ／ｍ以下であり、さらに好ましくは２．９×１０−６ｋｇ以／ｍ上６．０×１０−６ｋｇ／ｍ以下である。構成するタテ糸及びヨコ糸が１４×１０−６ｋｇ／ｍより小さいと、厚さ４０μｍ以下のガラスクロスでも糸の打込み本数を多くすることができ、その結果目曲がりや目ズレの少ないガラスクロスが得られる等の点で好ましい。タテ糸及びヨコ糸の単位長さ当たりの重さは小さい方が糸の打込み本数を多くするこができるため目曲がりや目ズレが発生し難いので好ましいが、ガラスクロスの強度の観点から、１．８×１０−６ｋｇ／ｍ以上が好ましい。構成するタテ糸及びヨコ糸を１．８×１０−６ｋｇ以／ｍ上１４×１０−６ｋｇ／ｍ以下のガラス糸とすることで、目曲がりや目ズレが少なく、実用的な強度を有する、４０μｍ以下のガラスクロスが得られるので好ましい。
【００４４】
さらに、タテ糸の平均フィラメント径に対するヨコ糸の平均フィラメント径の（ヨコ／タテ)比が１．０１以上１．２７未満であり、好ましくは１．０５以上１．２０未満、より好ましくは１．０７以上１．１７未満である。タテ糸の平均フィラメント径に対するヨコ糸の平均フィラメント径の（ヨコ／タテ)比が１．０１より大きいと、ヨコ糸の剛性の方がタテ糸の剛性より強くなるため、製織過程で張力がかかり保持されているタテ糸と、張力がかかっていないヨコ糸のうねりが同等となり、その結果、タテ糸方向とヨコ糸方向の機械的強度が同等となり等方性となるため好ましい。タテ糸の平均フィラメント径に対するヨコ糸の平均フィラメント径の（ヨコ／タテ）比が１．２７未満だと、ヨコ糸の剛性とタテ糸の剛性の比が適度に大きいため、ヨコ糸の機械的強度がタテ糸の機械的強度と同等になり、積層板とした時に寸法安定性の等方性に優れるため好ましい。タテ糸の平均フィラメント径に対するヨコ糸の平均フィラメント径の（ヨコ／タテ)比が１．０１以上１．２７以下の範囲にある時、ヨコ糸の剛性向上とうねりの低減、及びタテ糸のうねりの増加が適度となり、積層板とした時に寸法安定性の等方性が保たれる範囲でヨコ糸の機械的強度がタテ糸と同等以上になるので好ましい。
【００４５】
また、本発明のガラスクロスを構成するタテ糸に対するヨコ糸のフィラメント数の（ヨコ／タテ)比は、０．８以上１．２以下であることが好ましく、より好ましくは０．８５以上１．１５以下、さらに好ましくは０．９以上１．０以下である。フィラメント数の比が０．８以上１．２以下で、タテ糸或いはヨコ糸の補強効果が強くなりすぎることなくプリント配線板の寸法変化の異方性を改善でき、また、表面平滑性に優れるガラスクロスとすることができるので好ましい。
【００４６】
また、ガラスクロスの厚みは糸束のＺ方向のフィラメント分布が少ない方が薄くなるため糸束は充分に拡幅されている状態が好ましい。そのためには糸束のフィラメント数は少ない方が好ましいが、ガラス糸として取扱うためには少なくとも５０本は必要である。よって、糸束が充分に拡幅され厚みの薄いガラスクロスを構成するためには、ガラス糸のフィラメント数は５０本以上２０４本以下が好ましく、１０２本程度がより好ましい。
【００４７】
また、タテ糸の体積に対するヨコ糸の体積の（ヨコ／タテ）比は、０．７５以上１．１５以下であることが好ましく、より好ましくは０．８０以上１．１０以下、さらに好ましくは０．８５以上１．０５以下である。タテ糸に対するヨコ糸の体積（ヨコ／タテ）比が０．７５以上１．１５以下の範囲にあれば、ヨコ糸の剛性向上とうねりの低減、及びタテ糸のうねりの増加が適度となり、積層板とした時に寸法安定性の等方性が保たれる範囲でヨコ糸の機械的強度がタテ糸と同等以上になるので好ましい。
【００４８】
また、本発明のガラスクロスは、ヨコ糸の打ち込み密度に対するタテ糸の打ち込み密度の（タテ／ヨコ)比が１．０１以上１．６５以下であることが好ましく、より好ましくは１．０８以上１．５５以下、さらに好ましくは１．１以上１．５以下である。ヨコ糸の打ち込み密度に対するタテ糸の打ち込み密度の（タテ／ヨコ)比が１．０１以上１．６５以下の範囲であれば、ヨコ糸のうねりの低減、及びタテ糸のうねりの増加が適度となり、タテ糸方向とヨコ糸方向の補強効果が同等になるので好ましい。
【００４９】
また、本発明のガラスクロスは、開繊処理等を実施することにより構成する糸の扁平化加工を行うことが好ましい。扁平化加工を行うことにより、ガラスクロスの厚みを厚くすることなく、ガラス充填量を比較的多くすることができるため、ガラスクロス全体の剛性が向上し、寸法収縮の異方性が低減する方向に作用するので好ましい。
【００５０】
開繊処理としては、例えば、水流圧力による開繊、液体を媒体とした高周波の振動による開繊、面圧を有する流体の圧力による加工、ロールによる加圧での加工等が挙げられる。これらの開繊処理法の中では、水流圧力による開繊、又は液体を媒体とした高周波の振動による開繊を使用することが、均一性のためにより好ましい。また、扁平化加の効果を高めるためには、搬送のためにガラスクロスにかかる張力を小さくした状態で開繊処理等を実施することが好ましい。
【００５１】
さらに、ガラス糸に滑剤の特性を示す有機物が付着した状態のガラスクロス、又は通常のガラスクロスを製織する際に使用されるバインダー、糊剤等が付着した状態のガラスクロス（以下、「生機」という。）での扁平化加工、又はこれらの手法を組み合わせた扁平化加工を行うことは、ガラスクロスの厚みを低減する効果が大きく、ガラスクロスの厚みを厚くすることなく充填できるガラス量を多くすることができるため、好ましい。また、開繊処理を行った後に、次に述べるシランカップリング剤による表面処理を施し、さらに開繊処理を施すことにより、集束したフィラメント間の隙間をさらに拡げることが可能である。
【００５２】
ここで、開繊処理により糸束が拡幅された状態となると、樹脂ワニスの含浸性が改善されるため、ガラスとマトリックス樹脂とがより均一となり、耐熱性等が向上する利点も得られる。また、ガラス糸の分布が均一になるため、レーザ加工性（穴径分布の均一性、加工速度など）が向上する利点も得られるので好ましい。
【００５３】
本発明のガラスクロスを構成するガラス糸は、特に限定されるものでなく、一般にプリント配線板用途に用いられているＥガラス（無アルカリガラス）を使用してもよく、あるいは、Ｄガラス、Ｌガラス、ＮＥガラス等の低誘電率ガラス、Ｓガラス、Ｔガラス等の高強度ガラス、Ｈガラス等の高誘電率ガラス等を使用してもよい。
【００５４】
また、プリント配線板等に使用される積層板のガラスクロスには、通常シランカップリング剤を含んだ処理液による表面処理が施されるが、該シランカップリング剤としては一般に用いられるシランカップリング剤を使用することができ、必要に応じて、酸、染料、顔料、界面活性剤などを添加してもよい。
【００５５】
本発明のガラスクロスを用いたプリプレグは、常法に従って製造することができる。例えば、本発明のガラスクロスに、エポキシ樹脂のようなマトリックス樹脂を有機溶剤で希釈したワニスを含浸させた後、乾燥炉にて有機溶剤を揮発させ、熱硬化性樹脂をＢステージ状態（半硬化状態）にまで硬化させて樹脂含浸プリプレグを作製すればよい。この際に、極力ガラスクロスに張力を与えないようにすると、さらに寸法安定性に優れたプリプレグを得ることができるのでより好ましい。
【００５６】
マトリックス樹脂としては、上述のエポキシ樹脂の他に、不飽和ポリエステル樹脂、ポリイミド樹脂、ＢＴ樹脂、シアネート樹脂等の熱硬化性樹脂や、ＰＰＯ樹脂、ポリエーテルイミド樹脂、フッ素樹脂等の熱可塑性樹脂、又はそれらの混合樹脂などが挙げられる。また、樹脂中に水酸化アルミニウム等の無機充填剤を混在させた樹脂を使用しても構わない。
【００５７】
また、本発明のプリプレグを用いたプリント配線板は、常法に従って製造することができる。例えば、本発明のプリプレグを単数又は複数枚積層して、得られた積層板の両面に銅箔を貼り、加熱加圧して、硬化させた銅張り積層板を作製する工程、該銅張り積層板の両面に銅箔からなる回路パターンを作成する工程、次いでスルーホールを形成し、該両面の回路パターン間の電気的接続を確保する工程を経て、両面プリント配線板を製造することができる。
【００５８】
また、本発明のプリプレグを、レーザで穴加工してＩＶＨを形成した後、導電性ペーストによりＩＶＨを充填してＩＶＨ接続用の中間接続プリプレグを製造し、両面プリント配線板又は両面導体配線シートと交互に重ねて加熱加圧成型することにより、多層プリント配線板とする方法なども好適に使用できる。
この際の成型条件としては、加熱温度が１００℃〜２３０℃、圧力が１ＭＰａ〜５ＭＰａの条件とすることが好ましく、この条件下に０．５時間〜２．０時間保持することが好ましい。
【００５９】
本発明のプリプレグへのレーザによるＩＶＨ加工の方法については、炭酸ガスレーザ、ＹＡＧレーザ、又はエキシマレーザなどの加工方法が適宜使用できる。また加熱加圧、レーザによるＩＶＨ加工の前後で、プリプレグの保護又は加工性向上等のために有機フィルム等をプリプレグに張り合わせて用いてもよい。この際の有機フィルムとしてはポリエチレンテレフタレートフィルム、ポリプロピレンフィルム、ポリエチレンフィルム、ポリフッ化エチレンフィルム等が使用できる。
また、形成されたＩＶＨに導電性ペーストを充填する場合、銅・銀等の公知の各種素材の導電性ペーストが使用可能である。
【実施例】
【００６０】
以下、実施例により本発明を具体的に説明する。
実施例及び比較例中のガラスクロスの物性を、ＪＩＳ Ｒ３４２０に従い測定した。尚、ガラスクロスのタテ糸方向の伸び率、及びヨコ糸方向の伸び率は、ＪＩＳ３４２０を準用した前述の方法に従って測定した。【００６１】
＜実施例１＞
タテ糸に平均フィラメント径４．０μｍ、フィラメント数１００本、撚り数１．０Ｚ、単位長さ辺りの重量３．４×１０−６ｋｇ／ｍのガラス糸、ヨコ糸に平均フィラメント径４．５μｍ、フィラメント数１００本、撚り数１．０Ｚ、単位長さ辺りの重量４．２×１０−６ｋｇ／ｍのガラス糸を使用し、エアジェットルームを用い、タテ糸７５本／２５ｍｍ、ヨコ糸４０本／２５ｍｍの織密度でガラスクロスを製織した。得られた生機に４００℃で２４時間加熱処理し脱糊した。次いで、シランカップリング剤であるＳＺ６０３２（東レ・ダウコーニング社製）を用いた処理液にガラスクロスを浸漬し、絞液後、１２０℃で１分乾燥し、さらに柱状流による開繊加工を施し、重量１５ｇ／ｍ２、厚さ１７μｍのガラスクロスＡを得た。ガラスクロスＡのタテ糸方向の伸び率、ヨコ糸方向の伸び率は５Ｎ時点で、それぞれ、０．２１％、０．２５％、タテ糸方向の伸び率に対するヨコ糸方向の伸び率の（ヨコ／タテ)比は１．３０であり、等方性に優れるものであった。【００６２】
マトリックス樹脂として、低臭素化ビスフェノールＡ型エポキシ樹脂（１１２１Ｎ−８０Ｍ、ＤＩＣ株式会社製）８０重量部、クレゾールノボラック型エポキシ樹脂（Ｎ６８０−７５Ｍ、ＤＩＣ株式会社）２０重量部、ジシアンジアミド２重量部、２−エチル−４−メチルイミダゾール０．２重量部、２−メトキシ−エタノール２００重量部を配合してエポキシ樹脂ワニスを調合した。該エポキシ樹脂ワニスにガラスクロスＡを浸漬し、スリットで余分なワニスを掻き落とした後、１２５℃のオーブン内で１０分間乾燥し、該エポキシ樹脂を半硬化（Ｂステージ化）させプリプレグＡを得た。該プリプレグＡを３４０ｍｍ×３４０ｍｍの大きさにカットし、次いで両表面に厚さ１２μｍの銅箔を配置し後、１７５℃、４０ｋｇｆ／ｃｍ２で圧縮成型し基板Ａを得た。【００６３】
得られた基板Ａに、１２５ｍｍ間隔となるよう、タテ方向３カ所×ヨコ方向３カ所の合計９カ所に標点をつけた。そして、タテ方向、ヨコ方向のそれぞれについて、隣接する２標点の標点間隔６箇所を測定した（測定値ａ）。次に、エッチング処理によって鋼箔を取り除き、１７０℃で３０分加熱した後、該標点間隔を再度測定した（測定値ｂ）。タテ方向、ヨコ方向それぞれについて測定値ａと測定値ｂの差の測定値ａに対する割合を算出し、その６つの値の平均値をタテ方向、ヨコ方向の寸法変化率（％）とした。
基板Ａの寸法変化率は、タテ方向−０．０２１％、ヨコ方向−０．０４２％であり、寸法変化率、タテ方向とヨコ方向の異方性ともに小さいものであった。【００６４】
＜実施例２＞
ヨコ糸の織密度を４８本／２５ｍｍとする以外は実施例１と同様の方法でガラスクロスの製織とそれに次ぐ処理を行い、重量１８ｇ／ｍ２、厚さ１８μｍのガラスクロスＢを得た。ガラスクロスＢのタテ糸方向の伸び率、ヨコ糸方向の伸び率は５Ｎ時点で、それぞれ、０．２０％、０．２４％、タテ糸方向の伸び率に対するヨコ糸方向の伸び率の（ヨコ／タテ）比は１．２０であり、等方性に優れるものであった。
次いで、実施例１と同様の方法で基板Ｂの作製と寸法変化率の測定を実施した。基板Ｂの寸法変化率は、タテ方向−０．０１４％、ヨコ方向−０．０３５％であり、寸法変化率、タテ方向とヨコ方向の異方性ともに小さいものであった。【００６５】
＜実施例３＞
ヨコ糸の織密度を６０本／２５ｍｍとする以外は実施例１と同様の方法でガラスクロスの製織とそれに次ぐ処理を行い、重量２０ｇ／ｍ２、厚さ１９μｍのガラスクロスＣを得た。ガラスクロスＢのタテ糸方向の伸び率、ヨコ糸方向の伸び率は５Ｎ時点で、それぞれ、０．２１％、０．２２％、タテ糸方向の伸び率に対するヨコ糸方向の伸び率の（ヨコ／タテ）比は１．０９であり、等方性に優れるものであった。
次いで、実施例１と同様の方法で基板Ｃの作製と寸法変化率の測定を実施した。基板Ｃの寸法変化率は、タテ方向−０．０１６％、ヨコ方向−０．０３１％であり、寸法変化率、タテ方向とヨコ方向の異方性ともに小さいものであった。【００６６】
＜実施例４＞
ヨコ糸の織密度を６７本／２５ｍｍとする以外は実施例１と同様の方法でガラスクロスの製織とそれに次ぐ処理を行い、重量２１ｇ／ｍ２、厚さ２１μｍのガラスクロスＤを得た。ガラスクロスＢのタテ糸方向の伸び率、ヨコ糸方向の伸び率は５Ｎ時点で、それぞれ、０．２１％、０．２０％、タテ糸方向の伸び率に対するヨコ糸方向の伸び率の（ヨコ／タテ）比は０．９５であり、等方性に優れるものであった。
次いで、実施例１と同様の方法で基板Ｄの作製と寸法変化率の測定を実施した。基板Ｄの寸法変化率は、タテ方向−０．０１８％、ヨコ方向−０．０２５％であり、寸法変化率、タテ方向とヨコ方向の異方性ともに小さいものであった。【００６７】
＜実施例５＞
ヨコ糸の織密度を７２本／２５ｍｍとする以外は実施例１と同様の方法でガラスクロスの製織とそれに次ぐ処理を行い、重量２３ｇ／ｍ２、厚さ２５μｍのガラスクロスＥを得た。ガラスクロスＢのタテ糸方向の伸び率、ヨコ糸方向の伸び率は５Ｎ時点で、それぞれ、０．２３％、０．１８％、タテ糸方向の伸び率に対するヨコ糸方向の伸び率の（ヨコ／タテ）比は０．７８であり、等方性に優れるものであった。
次いで、実施例１と同様の方法で基板Ｅの作製と寸法変化率の測定を実施した。基板Ｅの寸法変化率は、タテ方向−０．０１９％、ヨコ方向−０．０２９％であり、寸法変化率、タテ方向とヨコ方向の異方性ともに小さいものであった。【００６８】
＜実施例６＞
ヨコ糸に平均フィラメント径４．５μｍ、フィラメント数５０本、撚り数１．０Ｚ、単位長さ辺りの重量２．１×１０−６ｋｇ／ｍのガラス糸を使用し、ヨコ糸の織密度を１３５本／２５ｍｍとする以外は実施例１と同様の方法でガラスクロスの製織とそれに次ぐ処理を行い、重量１９ｇ／ｍ２、厚さ２１μｍのガラスクロスＦを得た。ガラスクロスＦのタテ糸方向の伸び率、ヨコ糸方向の伸び率は５Ｎ時点で、それぞれ、０．２０％、０．２５％、タテ糸方向の伸び率に対するヨコ糸方向の伸び率の（ヨコ／タテ）比は１．２５であり、等方性に優れるものであった。
次いで、実施例１と同様の方法で基板Ｆの作製と寸法変化率の測定を実施した。基板Ｆの寸法変化率は、タテ方向−０．０２４％、ヨコ方向−０．０４４％であり、寸法変化率、タテ方向とヨコ方向の異方性ともに小さいものであった。【００６９】
＜実施例７＞
ヨコ糸に平均フィラメント径４．５μｍ、フィラメント数２００本、撚り数１．０Ｚ、単位長さ辺りの重量８．４×１０−６ｋｇ／ｍのガラス糸を使用し、ヨコ糸の織密度を３３本／２５ｍｍとする以外は実施例１と同様の方法でガラスクロスの製織とそれに次ぐ処理を行い、重量２１ｇ／ｍ２、厚さ３８μｍのガラスクロスＧを得た。ガラスクロスＧのタテ糸方向の伸び率、ヨコ糸方向の伸び率は５Ｎ時点で、それぞれ、０．２４％、０．２９％、タテ糸方向の伸び率に対するヨコ糸方向の伸び率の（ヨコ／タテ）比は０．７９であり、等方性に優れるものであった。
次いで、実施例１と同様の方法で基板Ｇの作製と寸法変化率の測定を実施した。基板Ｇの寸法変化率は、タテ方向−０．０２６％、ヨコ方向−０．０３３％であり、寸法変化率、タテ方向とヨコ方向の異方性ともに小さいものであった。【００７０】
＜実施例８＞
タテ糸に平均フィラメント径４．５μｍ、フィラメント数１００本、撚り数１．０Ｚ、単位長さ辺りの重量４．２×１０−６ｋｇ／ｍのガラス糸、ヨコ糸に平均フィラメント径５．０μｍ、フィラメント数１００本、撚り数１．０Ｚ、単位長さ辺りの重量５．６×１０−６ｋｇ／ｍのガラス糸を使用し、タテ糸７０本／２５ｍｍ、ヨコ糸５８本／２５ｍｍの織密度とする以外は実施例１と同様の方法でガラスクロスの製織とそれに次ぐ処理を行い、重量２４ｇ／ｍ２、厚さ２７μｍのガラスクロスＨを得た。ガラスクロスＨのタテ糸方向の伸び率、ヨコ糸方向の伸び率は５Ｎ時点で、それぞれ、０．２３％、０．２４％、タテ糸方向の伸び率に対するヨコ糸方向の伸び率の（ヨコ／タテ）比は１．０６であり、等方性に優れるものであった。
次いで、実施例１と同様の方法で基板Ｈの作製と寸法変化率の測定を実施した。基板Ｈの寸法変化率は、タテ方向−０．０３４％、ヨコ方向−０．０３９％であり、寸法変化率、タテ方向とヨコ方向の異方性ともに小さいものであった。【００７１】
＜実施例９＞
タテ糸の織密度を９０本／２５ｍｍ、ヨコ糸の織密度を６３本／２５ｍｍとする以外は実施例１と同様の方法でガラスクロスの製織とそれに次ぐ処理を行い、重量２８ｇ／ｍ２、厚さ２８μｍのガラスクロスＩを得た。ガラスクロスＩのタテ糸方向の伸び率、ヨコ糸方向の伸び率は５Ｎ時点で、それぞれ、０．１７％、０．１８％、タテ糸方向の伸び率に対するヨコ糸方向の伸び率の（ヨコ／タテ）比は１．０６であり、等方性に優れるものであった。
次いで、実施例１と同様の方法で基板Ｇの作製と寸法変化率の測定を実施した。基板Ｇの寸法変化率は、タテ方向−０．００７％、ヨコ方向−０．００９％であり、寸法変化率、タテ方向とヨコ方向の異方性ともに小さいものであった。【００７２】
＜実施例１０＞
ヨコ糸の織密度を７３本／２５ｍｍとする以外は実施例９と同様の方法でガラスクロスの製織とそれに次ぐ処理を行い、重量３０ｇ／ｍ２、厚さ２９μｍのガラスクロスＪを得た。ガラスクロスＪのタテ糸方向の伸び率、ヨコ糸方向の伸び率は５Ｎ時点で、それぞれ、０．１９％、０．１６％、タテ糸方向の伸び率に対するヨコ糸方向の伸び率の（ヨコ／タテ）比は０．８４であり、等方性に優れるものであった。
次いで、実施例９と同様の方法で基板Ｊの作製と寸法変化率の測定を実施した。基板Ｊの寸法変化率は、タテ方向０．００３％、ヨコ方向−０．０１２％であり、寸法変化率、タテ方向とヨコ方向の異方性ともに小さいものであった。【００７３】
＜実施例１１＞
タテ糸に平均フィラメント径５μｍ、フィラメント数１００本、撚り数１．０Ｚ、単位長さ辺りの重量５．６×１０−６ｋｇ／ｍのガラス糸、ヨコ糸に平均フィラメント径６．０μｍ、フィラメント数１００本、撚り数１．０Ｚ、単位長さ辺りの重量８．３×１０−６ｋｇ／ｍのガラス糸を使用し、タテ糸７０本／２５ｍｍ、ヨコ糸５１本／２５ｍｍの織密度とする以外は実施例１と同様の方法でガラスクロスの製織とそれに次ぐ処理を行い、重量３２ｇ／ｍ２、厚さ３６μｍのガラスクロスＫを得た。ガラスクロスＫのタテ糸方向の伸び率、ヨコ糸方向の伸び率は５Ｎ時点で、それぞれ、０．２３％、０．２５％、タテ糸方向の伸び率に対するヨコ糸方向の伸び率の（ヨコ／タテ）比は１．０９であり、等方性に優れるものであった。
次いで、実施例１と同様の方法で基板Ｋの作製と寸法変化率の測定を実施した。基板Ｋの寸法変化率は、タテ方向−０．０２４％、ヨコ方向−０．０２９％であり、寸法変化率、タテ方向とヨコ方向の異方性ともに小さいものであった。【００７４】
＜比較例１＞
タテ糸、ヨコ糸ともに平均フィラメント径４μｍ、フィラメント数１００本、撚り数１．０Ｚ、単位長さ辺りの重量３．４×１０−６ｋｇ／ｍのガラス糸を使用し、タテ糸７５本／２５ｍｍ、ヨコ糸７５本／２５ｍｍの織密度とする以外は実施例１と同様の方法でガラスクロスの製織とそれに次ぐ処理を行い、重量２０ｇ／ｍ２、厚さ２０μｍのガラスクロスＬを得た（タテ糸の平均フィラメント径に対するヨコ糸の平均フィラメント径の（ヨコ／タテ)比＝１．００）。ガラスクロスＬのタテ糸方向の伸び率、ヨコ糸方向の伸び率は５Ｎ時点で、それぞれ、０．１９％、０．２８％、タテ糸方向の伸び率に対するヨコ糸方向の伸び率の（ヨコ／タテ）比は１．４４であり、ヨコ糸方向の伸び率がタテ糸の伸び率に比べ著しく大きいものであった。
次いで、実施例１と同様の方法で基板Ｌの作製と寸法変化率の測定を実施した。基板Ｌの寸法変化率は、タテ方向−０．０２４％、ヨコ方向−０．０５９％であり、タテ方向とヨコ方向の異方性の大きいものであった。【００７５】
＜比較例２＞
タテ糸、ヨコ糸ともに平均フィラメント径４．５μｍ、フィラメント数１００本、撚り数１．０Ｚ、単位長さ辺りの重量４．２×１０−６ｋｇ／ｍのガラス糸を使用し、タテ糸７０本／２５ｍｍ、ヨコ糸７３本／２５ｍｍの織密度とする以外は実施例１と同様の方法でガラスクロスの製織とそれに次ぐ処理を行い、重量２４ｇ／ｍ２、厚さ２６μｍのガラスクロスＭを得た（タテ糸の平均フィラメント径に対するヨコ糸の平均フィラメント径の（ヨコ／タテ)比＝１．００）。ガラスクロスＭのタテ糸方向の伸び率、ヨコ糸方向の伸び率は５Ｎ時点で、それぞれ、０．１６％、０．２９％、タテ糸方向の伸び率に対するヨコ糸方向の伸び率の（ヨコ／タテ）比は１．８２であり、ヨコ糸方向の伸び率がタテ糸の伸び率に比べ著しく大きいものであった。
次いで、実施例１と同様の方法で基板Ｍの作製と寸法変化率の測定を実施した。基板Ｍの寸法変化率は、タテ方向−０．０７５％、ヨコ方向−０．０６８％であり、寸法変化率の大きいものであった。【００７６】
＜比較例３＞
タテ糸に平均フィラメント径７．０μｍ、フィラメント数２００本、撚り数１．０Ｚ、単位長さ辺りの重量２２×１０−６ｋｇ／ｍのガラス糸、ヨコ糸に平均フィラメント径９．０μｍ、フィラメント数２００本、撚り数１．０Ｚ、単位長さ辺りの重量３３×１０−６ｋｇ／ｍのガラス糸を使用し、タテ糸６０本／２５ｍｍ、ヨコ糸５２本／２５ｍｍの織密度とする以外は実施例１と同様の方法でガラスクロスの製織とそれに次ぐ処理を行い、重量１１３ｇ／ｍ２、厚さ９６μｍのガラスクロスＮを得た（タテ糸の平均フィラメント径に対するヨコ糸の平均フィラメント径の（ヨコ／タテ)比＝１．２９、タテ糸、ヨコ糸ともに、単位長さ当り重量１４×１０−６ｋｇ／ｍ超）。ガラスクロスＮのタテ糸方向の伸び率、ヨコ糸方向の伸び率は５Ｎ時点で、それぞれ、０．２６％、０．３２％、タテ糸方向の伸び率に対するヨコ糸方向の伸び率の（ヨコ／タテ）比は１．２３であり、ヨコ糸方向の伸び率がタテ糸の伸び率に比べ著しく大きいものであった。
次いで、実施例１と同様の方法で基板Ｎの作製と寸法変化率の測定を実施した。基板Ｎの寸法変化率は、タテ方向−０．０８５％、ヨコ方向−０．０９８％であり、寸法変化率の大きいものであり、寸法変化率、タテ方向とヨコ方向の異方性ともに大きいものであった。
【産業上の利用可能性】
【００７７】
本発明に係るガラスクロスを用いることで、寸法変化の異方性が少なく、且つ、反り・ねじれのないプリント配線板を製造することができる。
【図１】
2011024870.tif 000002
【図２】
2011024870.tif 000003
【図３】
2011024870.tif 000004
【図４】
2011024870.tif 000005
【図５】
2011024870.tif 000006
【図６】
2011024870.tif 000007
【図７】
2011024870.tif 000008
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
タテ糸及びヨコ糸が１．８×１０−６ｋｇ／ｍ以上１４×１０−６ｋｇ／ｍ以下のガラスヤーンで構成され、該タテ糸の平均フィラメント径に対する該ヨコ糸の平均フィラメント径の（ヨコ／タテ）比が１．０１以上１．２０未満であり、かつ、厚さが１０μｍ以上４０μｍ以下であることを特徴とするガラスクロス。
【請求項２】
タテ糸及びヨコ糸が１．８×１０−６ｋｇ／ｍ以上８×１０−６ｋｇ／ｍ以下のガラスヤーンで構成される、請求項１に記載のガラスクロス。
【請求項３】
タテ糸のフィラメント数に対するヨコ糸のフィラメント数の（ヨコ／タテ）比が０．８以上１．２以下である、請求項１又は２に記載のガラスクロス。
【請求項４】
タテ糸の体積に対するヨコ糸の体積の（ヨコ／タテ）比が０．７５以上１．１５以下である、請求項１〜３のいずれか１項に記載のガラスクロス。
【請求項５】
ガラスクロスの幅２５ｍｍ当り５Ｎの荷重をヨコ糸方向にかけた際に生じるヨコ糸方向の伸び率と、該荷重をタテ糸方向にかけた際に生じるタテ糸方向の伸び率が共に０．２５％以下であり、且つ、タテ糸方向の伸び率に対するヨコ糸方向の伸び率の比（ヨコ／タテ比）が０．５以上１．３以下である、請求項１〜４のいずれか１項に記載のガラスクロス。
【請求項６】
請求項１〜５のいずれか１項に記載のガラスクロスと半硬化状態のマトリックス樹脂を含むプリント配線板用プリプレグ。
【請求項７】
請求項６に記載のプリント配線板用プリプレグを用いて作製されたプリント配線板。
【国際調査報告】
2011024870.tif 000009
2011024870.tif 000010
2011024870.tif 000011
2011024870.tif 000012